(57)【特許請求の範囲】
【請求項１】
銅イオンを含む液に、アトマイズ鉄粉を含む鉄粉を添加して銅粉を析出させた後、析出した銅粉を分離する工程を含む銅粉の回収方法において、
前記アトマイズ鉄粉を含む鉄粉の添加量が、前記銅イオンを含む液に存在する銅イオンおよび塩酸に対する理論反応量の０．４〜０．６倍であることを特徴とする銅粉の回収方法。
【請求項２】
前記鉄粉を添加して銅粉を析出させる時の液温が、５０〜８０℃の範囲である請求項１に記載の銅粉の回収方法。
【請求項３】
前記鉄粉の全量がアトマイズ鉄粉である請求項１または請求項２に記載の銅粉の回収方法。
【請求項４】
銅イオンを含む液に、アトマイズ鉄粉を含む鉄粉を添加して銅粉を析出させた後、析出した銅粉を分離する工程（１）と、
工程（１）で銅粉を分離した液に、さらにアトマイズ鉄粉を含む鉄粉を添加して銅粉を析出させた後、銅粉を分離する工程（２）と、
を含む銅粉の回収方法。
【請求項５】
工程（１）におけるアトマイズ鉄粉を含む鉄粉の添加量が、銅イオンを含む液に存在する銅イオンおよび塩酸に対する理論反応量の０．４〜０．６倍であり、工程（２）におけるアトマイズ鉄粉を含む鉄粉の添加量が、工程（１）で銅粉を分離する前の液に存在する銅イオンおよび塩酸に対する理論反応量の０．３〜０．４倍である請求項４に記載の銅粉の回収方法。
【請求項６】
工程（１）および工程（２）における鉄粉を添加して銅粉を析出させる時の液温が、５０〜８０℃の範囲であることを特徴とする請求項４または請求項５のいずれかに記載の銅粉の回収方法。
【請求項７】
前記工程（１）および工程（２）の鉄粉の全量がアトマイズ鉄粉である請求項４〜請求項６のいずれかに記載の銅粉の回収方法。
【発明の詳細な説明】
【技術分野】
【０００１】
本発明は、プリント基板等に使用される硫酸銅電解めっき向けの補給銅源である易溶性酸化銅の原料などに利用される銅粉に関し、銅イオンを含む液から不純物含有量が少ない高純度銅粉を回収する方法に関するものである。
【背景技術】
【０００２】
プリント基板等のエッチング剤に使用された塩化第二鉄エッチング廃液には、エッチング生成物である塩化第一鉄の他に、銅イオン、ニッケルイオン、クロムイオンなどの金属イオンが存在する。このため、エッチング廃液から有価な金属である銅を回収し有効利用を図ることが行われている。
また、塩化第二鉄エッチング廃液に限らず、銅イオンを含む液から銅粉を回収・再利用する検討が行われている。
【０００３】
例えば、銅、ニッケル、クロムを含む塩化第二鉄廃液に鉄を添加して、廃液中
に残る塩化第二鉄を塩化第一鉄に還元する還元工程と、前記工程で得られた液に鉄を添加して、銅を析出させて分離することが記載されている（特許文献１）。
【０００４】
また、銅イオンとクロロシラン類とを含有するシラン廃液の廃液処理方法として、前記シラン廃液を加水分解して加水分解液とする工程と、前記加水分解液のｐＨを、該加水分解液がゲル化しない範囲に維持した状態で、無酸素雰囲気下にて該加水分解液中に鉄粉を添加することにより、該加水分解液中に含まれる銅イオンを還元して金属銅として析出させることが記載されている（特許文献２）。
【０００５】
また、銅がイオン状態で含有されている被処理液に、銅金属よりもイオン化傾向が大きい鉄を析出用金属として添加し、イオン化傾向の差異により前記被処理液中に含有される銅金属を鉄金属の表面に析出させ、剥離手段によって鉄金属から銅金属を剥離して回収することが記載されている（特許文献３）。
【０００６】
しかしながら、上記特許文献１〜特許文献３に記載の方法で得られる銅粉には、被処理液および添加する鉄粉に由来する不純物が含まれるため、易溶性酸化銅として使用するには、さらに、不純物を取り除くための銅粉の精製が必要である。
例えば、特許文献１において、塩化第一鉄液に鉄粉を、一次還元液中に含まれる銅の１．２〜１．７倍当量および塩酸の１倍当量を合わせた量を添加しているため、分離された銅には、銅イオンよりイオン化傾向の低いニッケルやクロムが不純物として多く含まれる。
【先行技術文献】
【特許文献】
【０００７】
【特許文献１】特開平９−１５６９３０号公報
【特許文献２】特開２０１０−２８４５７９号公報
【特許文献３】特開２００８−９３６３３号公報
【発明の概要】
【発明が解決しようとする課題】
【０００８】
本発明は、上記の状況を鑑み、銅イオンを含む液から銅粉を回収するに際し、簡易な方法で、かつ、不純物の含有量の少ない銅粉を得る回収方法を提供することを目的とする。
【課題を解決するための手段】
【０００９】
本発明者は、上記の課題を解決するために鋭意検討した結果、銅イオンを含む液に添加する鉄粉の添加量などの条件を限定することにより、マンガン、クロム、スズ、ニッケル、鉄などの不純物の含有量が少ない銅粉が得られることを見出し、本発明を完成するに至った。
【００１０】
すなわち、本発明に係る第１形態は、銅イオンを含む液に、アトマイズ鉄粉を含む鉄粉を添加して銅粉を析出させた後、析出した銅粉を分離する工程を含む銅粉の回収方法において、
前記アトマイズ鉄粉を含む鉄粉の添加量が、前記銅イオンを含む液に存在する銅イオンおよび塩酸に対する理論反応量の０．４〜０．６倍であることを特徴とする銅粉の回収方法である。
【００１１】
また、本発明に係る第２形態は、銅イオンを含む液に、アトマイズ鉄粉を含む鉄粉を添加して銅粉を析出させた後、析出した銅粉を分離する工程（１）と、
工程（１）で銅粉を分離した液に、さらにアトマイズ鉄粉を含む鉄粉を添加して銅粉を析出させた後、銅粉を分離する工程（２）と、を含む銅粉の回収方法である。
【００１２】
さらに、上記第１形態および第２形態において、アトマイズ鉄粉を含む鉄粉を
添加して銅粉を析出させる時の液温を特定な範囲とする、また、使用する鉄粉の種類などを特定する発明である。
【発明の効果】
【００１３】
本発明の銅粉の回収方法は、銅イオンを含む液から銅粉を回収・再利用する方法であり、簡易な方法で不純物の少ない銅粉を得ることができ、得られた銅粉は
硫酸銅電解めっき向け易溶性酸化銅の原料などに利用できる。
【発明を実施するための形態】
【００１４】
以下、本発明についてさらに詳しく説明する。
本発明における銅イオンを含む液について特に限定はないが、本発明の目的から銅イオンを含む各種廃液を用いることが好ましく、具体的には、エッチングに用いられた廃液が挙げられ、銅イオンの他にニッケル、クロム等を含む塩化第二鉄廃液、およびシラン類の製造工程で排出される銅イオンとクロロシラン類を含むシラン廃液などが例示される。
【００１５】
本発明における銅粉の回収方法は、鉄と銅のイオン化傾向の差の利用した方法であり、さらに、銅イオンを含む液に含まれる、不純物であるマンガン、ニッケル、スズおよびクロムなどと、銅とのイオン化傾向の差を利用して、これらの不純物金属の析出を少なくする方法である。
例えば、銅イオンを含む塩化第二鉄廃液に鉄粉を添加することにより、以下の反応式（１）および反応式（２）が進行して銅粉が析出する。
ＣｕＣｌ2  ＋  Ｆｅ  →  Ｃｕ  ＋  ＦｅＣｌ2  （１）
２ＨＣｌ   ＋  Ｆｅ  →  ＦｅＣｌ2  ＋  Ｈ2    （２）
上記反応において、イオン化傾向の違いによりマンガン、ニッケル、スズおよびクロムよりも金属になりやすい銅が、マンガン、ニッケル、スズおよびクロムより優先して銅粉として析出させる条件にすることが重要である。
【００１６】
本発明において、銅イオンを含む液に添加する鉄粉はアトマイズ鉄粉を含む鉄粉であり、例えば、アトマイズ鉄粉と還元鉄粉との混合鉄粉を用いることができる。
還元鉄粉とアトマイズ鉄粉の混合鉄粉を用いる場合は、混合鉄粉全体におけるアトマイズ鉄粉の割合が１５質量％以上であることが好ましく、鉄粉の全量がアトマイズ鉄粉であることが特に好ましい。
アトマイズ鉄粉は、溶融した鉄に水や空気を吹き付けて粉末化した鉄粉であるため、従来技術で使用されている還元鉄粉と比較して、比表面積が小さく、そのため、還元鉄粉に比べて、上記式（１）における反応活性が低いことを本発明者は見出した。
【００１７】
すなわち、還元鉄粉の代わりにアトマイズ鉄粉を含む鉄粉を用いることで、式（１）の副反応で生じるマンガン、ニッケル、スズおよびクロムなどの析出を抑えることができる。例えば、ニッケルは、銅と同様に、下記式（３）によりニッケル金属として析出するが、アトマイズ鉄粉を含む鉄粉を用いることで、還元鉄粉を使用する場合と比較して、反応の進行を抑えることができる。
ＮｉＣｌ2  ＋  Ｆｅ  →  Ｎｉ  ＋  ＦｅＣｌ2  （３）
【００１８】
銅イオンを含む液に対するアトマイズ鉄粉を含む鉄粉の添加量は、銅イオンを含む液に存在する銅イオンおよび塩酸に対する理論反応量の０．４〜０．６倍であり、更に好ましくは０．４５〜０．５５倍である。
アトマイズ鉄粉を含む鉄粉の添加量が、銅イオンおよび塩酸に対する理論反応量の０．４倍未満であると銅の析出量が少なく回収効率が悪くなり、０．６倍を越えるとマンガン、ニッケル、スズ、クロムなどの不純物金属の析出量が増加する。
【００１９】
銅イオンを含む液に存在する銅イオンおよび塩酸に対する理論反応量とは、前記式（１）および式（２）に基づくもので、銅と鉄は同モルで反応して、塩酸２モルに対して鉄１モルで反応するので、例えば、銅がａモル、塩酸がｂモル存在する液に対する鉄の理論反応量は、（ａ＋ｂ／２）モルになる。
【００２０】
アトマイズ鉄粉を含む鉄粉を、銅イオンを含む液に添加して銅粉を析出させる時の液の温度は、５０〜８０℃であることが好ましく、更に好ましくは５０〜７５℃である。
銅粉を析出させる液温が５０℃未満であると鉄、マンガン、クロムなどの不純物金属の析出量が増加する恐れがあり、８０℃を越えると多量の水および塩酸が蒸発する恐れがあり作業性に問題がある。
【００２１】
さらに、本発明の銅粉の回収方法は、次の２つの回収工程を組み合わせた方法が望ましい。
工程（１）：銅イオンを含む液に、アトマイズ鉄粉を含む鉄粉を添加して銅粉を析出させた後、析出した銅粉を分離する工程
工程（２）：前記工程（１）で銅粉を分離した液に、さらにアトマイズ鉄粉を含む鉄粉を添加して銅粉を析出させた後、銅粉を分離する工程
上記の２つの工程により、銅イオンを含む液から繰り返し銅粉を析出させることにより、不純分金属の含有量が少ない銅粉の収量を増加することができる。
【００２２】
さらに、前記工程（１）におけるアトマイズ鉄粉を含む鉄粉の添加量が、銅イオンを含む液中の銅イオンおよび塩酸に対する理論反応量の０．４〜０．６倍であることが好ましく、前記工程（２）におけるアトマイズ鉄粉を含む鉄粉の添加量が、工程（１）で銅粉を分離する前の液に存在する銅イオンおよび塩酸に対する理論反応量の０．３〜０．４倍であることが好ましい。
工程（１）において、アトマイズ鉄粉を含む鉄粉の添加量が、０．４倍未満であると銅の析出量が少なく回収効率が悪くなり、０．６倍を越えるとニッケル、クロムなどの不純物金属の析出量が増加する恐れがある。
工程（２）において、アトマイズ鉄粉を含む鉄粉の添加量が、０．３倍未満であると銅の析出量が少なく回収効率が悪くなり、０．４倍を越えるとニッケル、クロムなどの不純物金属の析出量が増加する恐れがある。
【００２３】
本発明の銅粉の回収方法は、前記のとおり、銅が銅イオンとして溶解している溶液に、アトマイズ鉄粉を含む鉄粉を添加することで、鉄と銅のイオン化傾向の違いにより銅粉が析出される原理を利用したものである。
従来の技術と比較して、鉄粉の種類を反応活性の小さいアトマイズ鉄粉を含む鉄粉にすること、さらにアトマイズ鉄粉を含む鉄粉の添加割合を限定すること、および銅粉を析出させる液温を限定することにより、エッチング廃液等の銅イオンが溶解する液から不純物金属の含有量の少ない銅粉を回収することができる。
【００２４】
本発明の回収方法において、得られたスラリー状液体から、ろ過および加熱乾燥することで、不純物金属が少ない銅粉を回収することができる。ろ過および加熱乾燥については、公知の装置および条件が適用できる。
回収された銅粉に含まれる不純物金属としては、原料に相当する銅イオンを含む液に影響されるが、例えば、鉄、マンガン、ニッケル、スズ、クロムなどが挙げられ、これらの中でも、最も多い不純物金属は鉄である。
本発明の方法によれば、銅粉に含まれる鉄の含有量を５０００ｐｐｍ以下にすることができるので、特に精製をすることなく、易溶性酸化銅の原料として使用可能である。
【実施例】
【００２５】
以下、実施例および比較例により、本発明を具体的に説明する。
＜実施例１＞
プリント基板のエッチングに使用した塩化第二鉄廃液（銅イオン：３．４質量％、塩酸：１．５質量％）４０ｇ（銅イオンおよび塩酸に対する理論反応量は０．０２９６モル）を１００ｍＬのポリテトラフルオロエチレン（ＰＴＦＥ）製のビーカーに入れた。
ビーカーをウォーターバスで加温しながら、ビーカー内の液をスリーワンモーター・ＰＴＦＥ製攪拌羽で撹拌した。
液温が７５℃になった時点において、還元鉄粉（ＪＦＥスチール社製、ＴＫ−Ｈ−Ｃ）０．６９０ｇとアトマイズ鉄粉（神戸製鋼所社製、９１ＮＮ）０．１３８ｇの混合鉄粉（０．０１４８モル）を塩化第二鉄廃液に添加した。液温を７５℃に１時間保持した後、加温と撹拌を停止した。
【００２６】
得られた銅粉が沈殿した液体を、ＰＴＦＥ製ロートと桐山ろ紙Ｎｏ．４（強酸用）を使用して吸引ろ過した。ロート内に蒸留水５０ｍＬを加えてスポイトで銅粉を分散させ、ろ過中にさらに蒸留水を５０ｍＬ加えながら吸引ろ過を行なった。
ろ過により得られた銅粉を、ＰＴＦＥ製時計皿に入れて、８０℃で３０分間乾燥させて銅粉を０．９０ｇ得た。
得られた銅粉を硝酸・塩酸混合液に溶解し、ＩＣＰ−ＡＥＳ装置で測定した結果、鉄の含有量は２０００ｐｐｍであった。その他の金属の含有量は表１のとおりであった。
【００２７】
＜実施例２＞
還元鉄粉０．５５２ｇとアトマイズ鉄粉０．１１０ｇの混合鉄粉（０．０１１８モル）を用いた以外は実施例１と同じ方法で銅粉の回収を行ない、銅粉を０．５５ｇ得た。
得られた銅粉における、鉄の含有量は３０００ｐｐｍであり、その他の金属の含有量は表１のとおりであった。
【００２８】
＜実施例３＞
還元鉄粉０．８２８ｇとアトマイズ鉄粉０．１６６ｇの混合鉄粉（０．０１７８モル）を用いた以外は実施例１と同じ方法で銅粉の回収を行ない、銅粉を１．１２ｇ得た。
得られた銅粉における、鉄の含有量は４５００ｐｐｍであり、その他の金属の含有量は表１のとおりであった。
【００２９】
＜比較例１＞
還元鉄粉０．４１４ｇとアトマイズ鉄粉０．０８３ｇの混合鉄粉（０．００８９モル）を用いた以外は実施例１と同じ方法で銅粉の回収を行ない、銅粉を０．１４ｇ得た。
得られた銅粉における、鉄の含有量は５６００ｐｐｍであり、その他の金属の含有量は表１のとおりであった。
【００３０】
＜比較例２＞
還元鉄粉０．９６６ｇとアトマイズ鉄粉０．１９３ｇの混合鉄粉（０．０２０８モル）を用いた以外は実施例１と同じ方法で銅粉の回収を行ない、銅粉を１．２５ｇ得た。
得られた銅粉における、鉄の含有量は６９００ｐｐｍであり、その他の金属の含有量は表１のとおりであった。
【００３１】
＜比較例３＞
還元鉄粉１．２４２ｇとアトマイズ鉄粉０．２４８ｇの混合鉄粉（０．０２６６モル）を用いた以外は実施例１と同じ方法で銅粉の回収を行ない、銅粉を１．３３ｇ得た。
得られた銅粉における、鉄の含有量は４１０００ｐｐｍであり、その他の金属の含有量は表１のとおりであった。
【００３２】
＜実施例４＞
鉄粉としてアトマイズ鉄粉０．８２８ｇ（０．０１４８モル）のみを用いた以外は実施例１と同じ方法で銅粉の回収を行ない、銅粉を０．９３ｇ得た。
得られた銅粉における、鉄の含有量は５ｐｐｍであり、その他の金属の含有量は表１のとおりであった。
【００３３】
＜実施例５＞
液温が５０℃である以外は、実施例１と同じ方法で銅粉の回収を行ない、銅粉を０．８８ｇ得た。
得られた銅粉における、鉄の含有量は２２０ｐｐｍであり、その他の金属の含有量は表１のとおりであった。
【００３４】
＜実施例６＞
液温が６０℃である以外は、実施例１と同じ方法で銅粉の回収を行ない、銅粉を０．８５ｇ得た。
得られた銅粉における、鉄の含有量は４９０ｐｐｍであり、その他の金属の含有量は表１のとおりであった。
【００３５】
＜参考例＞
実施例５で銅粉を分離した後のろ液に、アトマイズ鉄粉を０．４９７ｇ（０．００８９モル）を用いて、実施例１と同じ方法で銅粉の回収を行ない、銅粉を０．３５ｇ得た。
得られた銅粉における、鉄の含有量は１４０００ｐｐｍであり、その他の金属の含有量は表１のとおりであった。
【００３６】
【表１】
0006493679.tif 000002
【００３７】
実施例１〜実施例６の条件で得られた銅粉における鉄の含有量は５０００ｐｐｍ以下であり、マンガン、クロム、ニッケル、スズの含有量も比較例に比べて少ないことがわかる。
【産業上の利用可能性】
【００３８】
本発明の銅粉の回収方法は、簡易な方法で不純物の少ない銅粉を得ることができ、得られた銅粉は硫酸銅電解めっき向け易溶性酸化銅の原料などに利用可能である。